(57)【要約】【課題】  ファインケミカルズ分野における各種用途に有用で、特にインクジェットインク用の耐水化剤などとして有用なアミン系重合体の製造方法を提供する。【解決手段】  水系溶媒中において、Ｎ，Ｎ−ジアルキルアリルアミンの付加塩を、該付加塩に対して５〜１００モル％の、分子中にアゾ基を有するラジカル開始剤または過硫酸塩系ラジカル開始剤の存在下で重合させ、所望により中和することを特徴とする、Ｎ，Ｎ−ジアルキルアリルアミン重合体またはその付加塩の製造方法である。【選択図】        なし【特許請求の範囲】
【請求項１】
水系溶媒中において、一般式（Ｉ）
【化１】
2005120387.tif 000012
（式中、Ｒ1およびＲ2は、それぞれ独立に炭素数１〜４のアルキル基を示す。）
で表されるＮ，Ｎ−ジアルキルアリルアミンの付加塩を、該付加塩に対して５〜１００モル％の、分子中にアゾ基を有するラジカル開始剤または過硫酸塩系ラジカル開始剤の存在下で重合させ、所望により中和することを特徴とする、一般式（ＩＩ）
【化２】
2005120387.tif 000013
（式中、Ｒ1及びＲ2は上記と同じである。）
で表される繰り返し単位を有するＮ，Ｎ−ジアルキルアリルアミン重合体またはその付加塩の製造方法。
【請求項２】
分子中にアゾ基を有するラジカル重合開始剤が、分子中にアゾ基とカチオン性窒素とを有するものである請求項１に記載の方法。
【請求項３】
水系溶媒中において、一般式（Ｉ）
【化３】
2005120387.tif 000014
（式中、Ｒ1およびＲ2は、それぞれ独立に炭素数１〜４のアルキル基を示す。）
で表されるＮ，Ｎ−ジアルキルアリルアミンの付加塩を、該付加塩に対して５〜１００モル％の、分子中にアゾ基を有するラジカル開始剤または過硫酸塩系ラジカル開始剤の存在下で重合させたのち、重合液を中和処理して生成した重合体を遊離状態にし、さらに残存するモノマーを減圧下に留去させ、次いでイオン交換膜電気透析に付し、場合により酸処理することを特徴とする、一般式（ＩＩ）
【化４】
2005120387.tif 000015
（式中、Ｒ1及びＲ2は上記と同じである。）
で表される繰り返し単位を有するＮ，Ｎ−ジアルキルアリルアミン重合体またはその付加塩の製造方法。
【請求項４】
Ｎ，Ｎ−ジアルキルアリルアミン重合体またはその付加塩がインクジェットインク用に用いられる請求項３に記載の方法。
【請求項５】
一般式（ＩＩ）
【化５】
2005120387.tif 000016
（式中、Ｒ1およびＲ2は、それぞれ独立に炭素数１〜４のアルキル基を示す。）
で表される繰り返し単位からなり、かつポリエチレンオキシドを標準としてゲルパーミエーションクロマトグラフィー法で求めた重量平均分子量が２５０〜３０００であり、灼熱残分量が５重量％以下であることを特徴とするＮ，Ｎ−ジアルキルアリルアミン重合体。
【発明の詳細な説明】
【技術分野】
【０００１】
本発明は、Ｎ，Ｎ−ジアルキルアリルアミン系重合体の製造方法およびＮ，Ｎ−ジアルキルアリルアミン系重合体に関する。さらに詳しくは、本発明は、ファインケミカルズ分野における各種用途に有用なＮ，Ｎ−ジアルキルアリルアミン重合体またはその付加塩を、収率よく、工業的に有利に製造する方法、並びに、Ｎ，Ｎ−ジアルキルアリルアミン重合体に関するものである。
【背景技術】
【０００２】
ポリアリルアミン（アリルアミン重合体）は、側鎖に第一アミノ基を含む直鎖のオレフィン系重合体で、水に良く溶け、水中でプラスに荷電するカチオン系高分子である。ポリアリルアミンは、独特の反応性高分子構造と性質を持ち、そのため、反応染料用染料固着剤、直接染料用染料固着剤、インクジェット記録用紙の添加剤等、極めて多くの分野で使用されている。そのポリアリルアミンの製造方法については、モノアリルアミンの無機酸塩を、水又は極性溶媒中、アゾ基を含むラジカル重合開始剤を用いて重合することにより製造する方法が知られている。
【０００３】
一方、Ｎ，Ｎ−ジアルキルアリルアミン重合体またはその付加塩に関しては、ポリアリルアミンと比較する点で、極めて興味ある実用的な重合体であると考えられるにもかかわらず、特許文献１の９頁比較例１２に記載のように、ラジカル重合開始剤によるＮ，Ｎ−ジメチルアリルアミン等のモノマーの重合反応によっては、痕跡量（収率５％）の重合体を得るのみでほとんど重合せず、現在までのところＮ，Ｎ−ジアルキルアリルアミン重合体を重合により高重合率で得たという報告は見られないのが現状である。
【０００４】
従って、現在知られているＮ，Ｎ−ジアルキルアリルアミン重合体の製造方法としては、ある種の重合体から、その重合体の側鎖の置換基を化学的に変換してＮ，Ｎ−ジアルキルアリルアミン重合体又はその付加塩を製造する方法が知られているにすぎない。そのような製造方法の１つとしては、ポリ（Ｎ，Ｎ−ジメチルアクリルアミド）等のポリ（Ｎ，Ｎ−ジアルキルアクリルアミド）をソジウム・ビス（２−メトキシエトキシ）アルミニウムハイドライドと反応することによりＮ，Ｎ−ジアルキルアリルアミン重合体を製造する方法が知られている（特許文献２参照）。しかし、この方法は、無水条件で行うので工業的に目的の重合体を製造するのは難しいという問題がある。また、Ｎ，Ｎ−ジアルキルアリルアミン重合体の別な製造方法としては、ポリアリルアミンにギ酸とホルムアルデヒドを作用させることにより製造する方法が知られている（特許文献３参照）が、この方法では、モノアリルアミンを出発原料として目的物を得るのに２段階必要であることから、必ずしも、満足のいく方法でないと考えられる。
【０００５】
ところで、プリンターとして、ドットインパクトプリンター、レーザープリンター、サーマルプリンター、インクジェットプリンターなどが知られているが、これらの中でインクジェットプリンターは、高速で低騒音である、印刷コストが低い、機構が簡単で小型軽量化が可能である、マルチカラー化や画像の大型化が容易である、現像定着が不要である、記録パターンの融通性が大きいなどの特徴を有することから、近年広く普及している。
【０００６】
このインクジェットプリンターにおいては、インクジェット記録方式として、従来から、静電吸引方式、空気圧送方式、圧電素子の電気的変形を利用した方式、あるいは加熱発泡時の圧力を利用した方式等によってインク小滴を発生・噴射させ、更にこのインク小滴を記録用紙に付着させて記録を行っている。そして、この記録方式におけるインクとしては、通常、染料や顔料などの着色剤を、水または水溶性有機溶剤、あるいはこれらの混合液に溶解または分散させて調製した水性インクが使用されている。
【０００７】
近年、インクジェット記録では普通紙上の耐水性が求められてきており、これを達成する水性インク組成として、ポリエチレンイミン及びこの変成物を中心としたポリアミンと染料との組み合わせが種々検討されてきた。
【０００８】
しかしながら、このようなポリアミンは耐水性が不充分であったり、保存安定性が悪かったり、適用できる染料の選択肢が狭いなどの欠点を有している。
【０００９】
一方、アリルアミン重合体を耐水化剤として、インク組成物に使用することが試みられているが、この場合、特許文献４に記載されているように、アリルアミン塩酸塩重合体と染料（スルホン酸塩等の酸塩を含む染料）とを反応させることにより、アリルアミン重合体を対カチオンとする染料を製造し、これを固体として単離することにより、無機塩等を取り除いてから使用しなければならない等の煩雑な操作が必要であった。また、その煩雑な操作を省くため、あらかじめアリルアミン重合体をフリーにしてさらに無機塩等を取り除いても、インクに用いた場合、インクの凝集等がおこりやすく実用に適用するには問題となっていた
【００１０】
【特許文献１】特公平２−１４３６４号公報
【特許文献２】米国特許４０５３５１２号明細書
【特許文献３】特開昭６０−１０８４０５号公報
【特許文献４】特開昭６３−３３４８４号公報
【発明の開示】
【発明が解決しようとする課題】
【００１１】
このような事情のもとで、本発明の第１の目的は、ファインケミカルズ分野における各種用途に有用で、特にインクジェットインク用の耐水化剤などとして有用なＮ，Ｎ−ジアルキルアリルアミン重合体を、収率よく、工業的に有利に製造する方法を提供することにある。
【００１２】
また、本発明の第２の目的は、上記用途に有用なＮ，Ｎ−ジアルキルアリルアミン重合体を提供することにある。
【課題を解決するための手段】
【００１３】
本発明者らは、前記目的を達成するために鋭意研究を重ねた結果、水系溶媒中において、特定量の特定のラジカル開始剤の存在下、Ｎ，Ｎ−ジアルキルアリルアミンの付加塩を重合させることにより、さらには、この重合液に特定の処理を施したのち、イオン交換膜電気透析に付すことにより、第１の目的を達成しうることを見出した。
【００１４】
また、重量平均分子量が特定の範囲にあり、かつ灼熱残分量が特定の値以下のＮ，Ｎ−ジアルキルアリルアミン重合体が第２の目的に適合しうることを見出した。
【００１５】
本発明は、かかる知見に基づいて完成したものである。
すなわち、本発明は、（１）水系溶媒中において、一般式（Ｉ）
【００１６】
【化６】
2005120387.tif 000002
【００１７】
（式中、Ｒ1およびＲ2は、それぞれ独立に炭素数１〜４のアルキル基を示す。）
で表されるＮ，Ｎ−ジアルキルアリルアミンの付加塩を、該付加塩に対して５〜１００モル％の、分子中にアゾ基を有するラジカル開始剤または過硫酸塩系ラジカル開始剤の存在下で重合させ、所望により中和することを特徴とする、一般式（ＩＩ）
【００１８】
【化７】
2005120387.tif 000003
【００１９】
（式中、Ｒ1及びＲ2は上記と同じである。）
で表される繰り返し単位を有するＮ，Ｎ−ジアルキルアリルアミン重合体またはその付加塩の製造方法（以下、製造方法１と称す。）、
【００２０】
（２）水系溶媒中において、上記一般式（Ｉ）で表されるＮ，Ｎ−ジアルキルアリルアミンの付加塩を、該付加塩に対して５〜１００モル％の、分子中にアゾ基を有するラジカル開始剤または過硫酸塩系ラジカル開始剤の存在下で重合させたのち、重合液を中和処理して生成した重合体を遊離状態にし、さらに残存するモノマーを減圧下に留去させ、次いでイオン交換膜電気透析に付し、場合により酸処理することを特徴とする、上記一般式（ＩＩ）で表される繰り返し単位を有するＮ，Ｎ−ジアルキルアリルアミン重合体またはその付加塩の製造方法（以下、製造方法２と称す。）、および
（３）上記一般式（ＩＩ）で表される繰り返し単位からなり、かつポリエチレンオキシドを標準としてゲルパーミエーションクロマトグラフィー法で求めた重量平均分子量が２５０〜３０００であり、灼熱残分量が５重量％以下であることを特徴とするＮ，Ｎ−ジアルキルアリルアミン重合体（以下、重合体１と称す。）、を提供するものである。
【発明の効果】
【００２１】
本発明によれば、ファインケミカルズ分野における各種用途に有用で、特にインクジェットインク用の耐水化剤などとして有用な、Ｎ，Ｎ−ジアルキルアリルアミン重合体またはその付加塩を、収率よく、工業的に有利に製造することができる。
【発明を実施するための最良の形態】
【００２２】
まず、本発明の製造方法１について説明する。
製造方法１は、水系溶媒中において、分子中にアゾ基を有するラジカル開始剤  
または過硫酸塩系ラジカル開始剤の存在下、Ｎ，Ｎ−ジアルキルアリルアミンの付加塩を重合させて、Ｎ，Ｎ−ジアルキルアリルアミン重合体またはその付加塩を製造する方法である。
【００２３】
この製造方法１におけるＮ，Ｎ−ジアルキルアリルアミンの付加塩としては、一般式（Ｉ）
【００２４】
【化８】
2005120387.tif 000004
【００２５】
（式中、Ｒ1およびＲ2は、それぞれ独立に炭素数１〜４のアルキル基を示す。）
で表される化合物の付加塩が用いられる。
【００２６】
この一般式（Ｉ）で表されるＮ，Ｎ−ジアルキルアリルアミンの付加塩の例としては、Ｎ，Ｎ−ジメチルアリルアミン、Ｎ，Ｎ−ジエチルアリルアミン、Ｎ，Ｎ−ジプロピルアリルアミン、Ｎ，Ｎ−ジブチルアリルアミンの付加塩を挙げることができる。付加塩としては、塩酸塩、臭化水素酸塩、硫酸塩、亜硫酸塩、リン酸塩等を例示できる。このＮ，Ｎ−ジアルキルアリルアミンの付加塩は１種用いてもよいし、２種以上を組み合わせて用いてもよい。本発明では、Ｎ，Ｎ−ジメチルアリルアミン塩酸塩を原料として用いた場合、得られるＮ，Ｎ−ジメチルアリルアミン塩酸塩重合体はメタノールに可溶となる。
【００２７】
この方法においては、重合は水系溶媒中で行われ、この水系溶媒としては、例えば、水、無機酸（塩酸、硫酸、リン酸、ポリ−リン酸）、有機酸水溶液、無機酸塩（塩化亜鉛、塩化カルシウム、塩化マグネシウムなど）水溶液等が挙げられる。
【００２８】
なお、特公平６−２７８０号公報では、低分子量アリルアミン重合体の製造方法として、本発明に用いる触媒を使用してモノアリルアミンを大過剰の塩酸存在下で重合することが必要であると開示している。
【００２９】
しかし、本発明においては、特に酸は大過剰使用しなくても低分子量のＮ，Ｎ−ジアルキルアリルアミン重合体またはその付加塩を製造することができる。従って、重合後の処理を極めて簡単にすることもできる。
【００３０】
本発明においては、使用する酸の量は、Ｎ，Ｎ−ジアルキルアリルアミンに対し１００〜１１０当量％が好ましい。使用する酸の量がＮ，Ｎ−ジアルキルアリルアミンに対し１００当量％未満であると重合率が低くなりやすく、１１０当量％を超えると、得られる重合体の溶液が着色しやすくなることもある。
【００３１】
重合に際して、前記のＮ，Ｎ−ジアルキルアリルアミンの付加塩は、単離された結晶の形で使用されるのが普通であるが、上記の水系溶媒にＮ，Ｎ−ジアルキルアリルアミンと酸とを加えてその系中で付加塩を生成させてもよい。言うまでもなく、酸の水溶液を重合媒体として使用する場合には、所定量のＮ，Ｎ−ジアルキルアリルアミンを酸の水溶液に加え、そのまま重合させることができる。
【００３２】
この方法においては、重合触媒として、分子中にアゾ基を有するラジカル開始剤または過硫酸塩系ラジカル開始剤が用いられる。ここで、分子中にアゾ基を有するラジカル開始剤としては、特公平２−１４３６４号公報、特公平２−５６３６１号公報、特公平２−５６３６２号公報、特公平２−５７０８２号公報、特公平２−５７０８３号公報に記載されているものが例示できる。
【００３３】
これらのラジカル重合開始剤の中で、分子中にアゾ基とカチオン性窒素を有する化合物が好ましく、その中で、一般式（ＶＩ）で示されるアゾ化合物の無機酸または有機酸塩が原料合成の難易さから実用に供せられる。
【００３４】
Ｒ5−Ｎ＝Ｎ−Ｒ6 …（ＶＩ）
【００３５】
［式中のＲ5とＲ6の少なくとも一方、好ましくは両方がアミノアルキル、アミノアリール、アミジニルアルキル、アミジニルアリール、アミノアルカリール、アミノアラルキル、アミジニルアラルキル、アミジニルアルカリール、シアノアミノアルキルおよびシアノアミノアルカリールからなる群から選ばれるカチオン化し得る窒素原子を含む基であり、Ｒ5とＲ6の一方が上記カチオン化し得る窒素原子を含む基である場合には、残りのものが、アルキル、アリール、アルカリール、アラルキル、シアノアルキル、シアノアリール、シアノアルカリール、シアノアラルキルからなる群から選ばれた基であり、また、Ｒ5とＲ6は、これらが一緒になって一般式（ＶＩＩ）で示される単一のアルキレン基を形式してもよい。
【００３６】
【化９】
2005120387.tif 000005
【００３７】
（式中、Ｒはアルキレン、アルキルアルキレンおよびアリールアルキレン基からなる群から選択される基であり、共有結合（ａ）および（ｂ）は、それぞれアゾ基の窒素原子と結合してアゾ基を含む環を形成しており、Ｘはカチオン化し得る窒素原子を含む基である）］。
【００３８】
これらのうち、一般式（ＶＩ）で示されるラジカル重合開始剤が、アゾ基に隣接する第二又は第三炭素を有する化合物であることが特に好ましい。
【００３９】
この分子中にアゾ基を有するラジカル開始剤（以下、アゾ系ラジカル開始剤ということがある。）の例としては、２，２’−ジアミジニル−２，２’−アゾプロパン・塩酸塩［別名として２，２’−アゾビス（２−アミジノプロパン）塩酸塩］、２，２’−ジアミジニル−２，２’−アゾブタン・塩酸塩、２，２’−ジアミジニル−２，２’−アゾペンタン・塩酸塩、２，２’−ビス（Ｎ−フェニルアミジニル）−２，２’−アゾプロパン・塩酸塩、２，２’−ビス（Ｎ−フェニルアミジニル）−２，２’−アゾブタン・塩酸塩、２，２’−ビス（Ｎ，Ｎ−ジメチルアミジニル）−２，２’−アゾプロパン・塩酸塩、２，２’−ビス（Ｎ，Ｎ−ジメチルアミジニル）−２，２’−アゾブタン・塩酸塩、２，２’−ビス（Ｎ，Ｎ−ジエチルアミジニル）−２，２’−アゾプロパン・塩酸塩、２，２’−ビス（Ｎ，Ｎ−ジエチルアミジニル）−２，２’−アゾブタン・塩酸塩、２，２’−ビス（Ｎ，Ｎ−ジｎ−ブチルアミジニル）−２，２’−アゾプロパン・塩酸塩、２，２’−ビス（Ｎ，Ｎ−ジｎ−ブチルアミジニル）−２，２’−アゾブタン・塩酸塩、３，３’−ビス（Ｎ，Ｎ−ジｎ−ブチルアミジニル）−３，３’−アゾペンタン・塩酸塩、アゾ−ビス−Ｎ，Ｎ’−ジメチレンイソブチルアミジン・塩酸塩などが挙げられる。これらの塩酸塩は、二塩酸塩であることが好ましい。
【００４０】
また、分子中にアゾ基を有するラジカル開始剤の別の例として、２，２’−アゾビス［２−（２−イミダゾリン−２−イル）プロパン］塩酸塩、２，２’−アゾ−ビス（２−メチル−４−ジエチルアミノ）−ブチロニトリル・塩酸塩、２，２’−アゾ−ビス（２−メチル−４−ジメチルアミノ）−ブチロニトリル・塩酸塩、２，２’−アゾ−ビス（２−メチル−４−ジエチルアミノ）−ブチロニトリル・塩酸塩、２，２’−アゾ−ビス（２−エチル−４−ジエチルアミノ）−ブチロニトリルまたは２，２’−アゾ−ビス（２−メチル−４−ジメチルアミノ）−ブチロニトリルを、ジメチル硫酸またはｐ−トルエンスルホン酸メチルなどで四級化して得た第４アンモニウム塩型アゾニトリル； ３，５−ジアミジニル−１，２−ジアゾ−１−シクロペンテン・塩酸塩、３−メチル−３，４−ジアミジニル−１，２−ジアゾ−１−シクロペンテン・塩酸塩、３−エチル−３，５−ジアミジニル−１，２−ジアゾ−１−シクロペンテン・塩酸塩、３，５−ジメチル−３，５−ジアミジニル−１，２−ジアゾ−１−シクロペンテン・塩酸塩、３、６−ジアミジニル−１，２−ジアゾ−１−シクロヘキセン・塩酸塩、３−フェニル−３，５−ジアミジニル−１，２−ジアゾ−１−シクロペンテン・塩酸塩、３，５−ジフェニル−３，５−ジアミジニル−１，２−ジアゾ−１−シクロペンテン・塩酸塩； ２，２’−アゾビス−（２−メチル−プロピオアミドキシム）、２，２’−アゾビス−（２−メチル−プロピオン−ヒドロキサム酸）、２，２’−アゾビス−（２−メチル−ブチロアミドキシム）、２，２’−アゾビス−（２−メチル−ブチルヒドロキサム酸）、２，２’−アゾビス−（２−イソブチル−２−メチル−プロピオアミドキシム）、２，２’−アゾビス−（２−イソブチル−２−メチル−プロピオン−ヒドロキサム酸）、２，２’−アゾビス−（２−シクロヘキシル−プロピオアミドキシム）、２，２’−アゾビス−（２−シクロヘキシル−プロピオン−ヒドロキサム酸）、２，２’−アゾビス−（２−フェニル−プロピオアミドキシム）、２，２’−アゾビス−（２−フェニル−プロピオン−ヒドロキサム酸）、２，２’−アゾビス−（２−ベンジル−プロピオアミドキシム）、２，２’−アゾビス−（２−ベンジル−プロピオン−ヒドロキサム酸）、１，１’−アゾビス−（シクロヘキシル−カルボアミドキシム）、１，１’−アゾビス−（シクロヘキシル−カルボヒドロキサム酸）； ２，２’−アゾビス−（２−カルボキシメチル−プロピオアミドキシム）、２，２’−アゾビス−（２−カルボキシエチル−プロピオアミドキシム）、３，３’−アゾビス−（３−カルボキシエチル−ブチロアミドキシム）、２，２’−アゾビス−（２−カルボキシメチル−プロピオンヒドロキサム酸）、２，２’−アゾビス−（２−カルボキシエチル−プロピオンヒドロキサム酸）、３，３’−アゾビス−（３−カルボキシエチル−ブチルヒドロキサム酸）； ２，２’−アゾビス−（２−メチルプロピオン酸メチルエステル）、２，２’−アゾビス−（２−メチルプロピオン酸エチルエステル）、２，２’−アゾビス−（２−エチルプロピオン酸メチルエステル）、２，２’−アゾビス−（２−エチル酪酸メチルエステル）、２，２’−ア��ビス−（２−アセトキシ−プロパン）、２，２’−アゾビス−（２−アセトキシ−ブタン）、１，１’−アゾビス（１−ホルムオキシ−シクロヘキサン）； ２，２’−アゾビス−（２−メチルプロピオン酸ヒドラジド）、２，２’−アゾビス−（２−メチル酪酸ヒドラジド）、２，２’−アゾビス−（２−エチル酪酸ヒドラジド）、１，１’−アゾビス−（１−シクロヘキシルカルボン酸ヒドラジド）、４，４’−アゾビス−（４−ヒドロキシ吉草酸ヒドラジド）、４，４’−アゾビス−（４−ヒドロキシカプロン酸ヒドラジド）などが挙げられる。
【００４１】
これらのアゾ系ラジカル開始剤は単独で用いてもよいし、２種以上を組み合わせて用いてもよい。
【００４２】
なお、後述する比較例に示すように、分子中にアゾ基を有するラジカル重合開始剤の代わりに、ラジカル重合開始剤として知られているｔ−ブチルヒドロキシペルオキシド、過酸化水素等を用いて同様な条件下で重合させても、ほとんど重合しない。
【００４３】
一方、過硫酸塩としては、例えば過硫酸アンモニウム、過硫酸ナトリウム、過硫酸カリウムなどが挙げられ、これらは単独で用いてもよいし、２種以上を組み合わせて用いてもよい。
【００４４】
この方法における前記ラジカル開始剤の添加量は、Ｎ，Ｎ−ジアルキルアリルアミンの付加塩に対して、５〜１００モル％の範囲で選ばれる。この量が５モル％未満では重合体の重合率が低く、実用的でないし、１００モル％を超えると所望の分子量の重合体が得られにくい上、経済的に不利となる。好ましい添加量は７〜５０モル％の範囲であり、より好ましくは１０〜４０モル％の範囲である。このラジカル開始剤は、時間をおいて、複数回に分けて添加してもよい。
【００４５】
特に着色の少ない重合体が得られる点から、アゾ系ラジカル開始剤を上記範囲の量で用いるのが有利である。
【００４６】
重合温度は、用いる水系溶媒の種類およびラジカル重合開始剤の種類などにより異なるが、アゾ系ラジカル開始剤を用いる場合には、通常５５℃〜還流温度、好ましくは５５〜１００℃である。
【００４７】
重合温度が５５℃を越えないと重合が起こりにくいため重合率が低くなりやすく、重合温度が１００℃を越えると重合液が褐色等に着色することもある。
【００４８】
一方、過硫酸塩系ラジカル開始剤を用いる場合には、通常３０℃〜還流温度、好ましくは４０〜９０℃、さらに好ましくは５０〜７０℃である。この場合、意外にも、５０〜７０℃の低温でも重合が高重合率でしかも低重合度で起きる。重合温度が高すぎると重合が起こりにくいため重合率が低くなりやすく、重合温度が高すぎると重合液が褐色等に着色しやすい。
【００４９】
重合時間は、重合温度及びラジカル重合開始剤の種類と量などに左右され一概に定めることはできないが、通常１５０時間以内で十分ある。
【００５０】
出発単量体の濃度はその溶解度の範囲内で高いほうが望ましいが、通常３０重量％以上、好ましくは５０〜９０重量％である。
【００５１】
Ｎ，Ｎ−ジアルキルアリルアミン重合体の付加塩を固体として所望する場合には、例えば、反応混合物を中和することなく、そのまま、反応混合物を析出用溶媒に投入し、析出した固形物を濾過などの手段により取り出すことができる。この場合、析出用溶媒は、重合溶媒に溶け、かつ、重合溶媒と析出用溶媒とを混合しそのとき得られる混合溶媒が目的の重合体の付加塩を実質的に溶解させないように、種類と量とを選ぶことが重要である。析出用溶媒は複数の溶媒を混合したものでも構わない。例えば、Ｎ，Ｎ−ジアルキルアリルアミン重合体の付加塩がＮ，Ｎ−ジメチルアリルアミン塩酸塩重合体である場合には、析出用溶媒として、アセトン−イソプロパノール１：１（重量比）の混合溶媒等を選ぶことができる。
【００５２】
取り出したＮ，Ｎ−ジアルキルアリルアミン重合体の付加塩は、必要により、さらに、それを適当な溶媒、例えば前記の析出用溶媒で洗浄した後、乾燥処理することにより精製することができる。
【００５３】
本発明において製造されたＮ，Ｎ−ジアルキルアリルアミン塩酸塩重合体は、重合反応終了後、水溶性である。
【００５４】
遊離型のＮ，Ｎ−ジアルキルアリルアミン重合体を所望する場合には、例えば、重合終了後の反応混合物を、適当なアルカリ、例えば水酸化ナトリウムを用いて中和処理することにより、遊離型のＮ，Ｎ−ジアルキルアリルアミン重合体を得ることができる。
このようにして、一般式（ＩＩ）
【００５５】
【化１０】
2005120387.tif 000006
【００５６】
（式中、Ｒ1およびＲ2は前記と同じである。）
で表される繰り返し単位を有するＮ，Ｎ−ジアルキルアリルアミン重合体またはその付加塩が得られる。
【００５７】
遊離型のＮ，Ｎ−ジアルキルアリルアミン重合体は、前記一般式（ＩＩ）でＲ1とＲ2がどちらもＣＨ3のときは、水溶性であるが、Ｒ1とＲ2のアルキル基の炭素数が大きくなるにつれて水に溶けにくくなる。このような遊離状態で水に溶けにくいＮ，Ｎ−ジアルキルアリルアミン重合体を水系で使用する場合は、ポリマー内のジアルキルアミノ基を適当な割合で付加塩にしておくことによりポリマーの水溶性を増大させることができる。
【００５８】
なお、本明細書においてＮ，Ｎ−ジアルキルアリルアミン重合体の付加塩とは、Ｎ，Ｎ−ジアルキルアリルアミン重合体の完全付加塩例えばＮ，Ｎ−ジアルキルアリルアミン塩酸塩重合体のほかに、部分付加塩をも含むものとする。
【００５９】
このようにして得られたＮ，Ｎ−ジアルキルアリルアミン重合体またはその付加塩の水溶液は、多少着色されている。
【００６０】
したがって、特に精製され、着色度が改善されたＮ，Ｎ−ジアルキルアリルアミン重合体またはその付加塩を所望する場合には、次に述べる製造方法２を実施すればよい。
【００６１】
本発明の製造方法２においては、前記製造方法１で得られた重合液を中和処理することにより、生成した重合体を、遊離状態にし、次いで残存するモノマーを減圧下に留去した後、イオン交換膜電気透析に付して精製することにより、精製された遊離のＮ，Ｎ−ジアルキルアリルアミン重合体を得ることができる。また、付加塩を所望する場合は、この精製された遊離のＮ，Ｎ−ジアルキルアリルアミン重合体を、所望の付加塩を構成する酸で処理すればよい。
【００６２】
重合終了後の液をそのまま、特公平７−６８２９８号公報に記載のように、イオン交換膜電気透析に付しても着色の改善は起こりにくく、かつ、脱塩できにくい。そのため、重合終了後の液をまず、アルカリにて中和する。中和の程度は、Ｎ，Ｎ−ジアルキルアリルアミン重合体を完全に遊離の状態にする程度まで行うことが好ましい。中和後の水溶液のｐＨは、通常９〜１３．５、好ましくは１０〜１３にする。
【００６３】
さらに、中和完了後、中和した重合体の溶液中に残存するモノマーを減圧下に留去する。このとき、目的の重合体は、留去されずに残すことができる。残存するモノマーを減圧下に留去するときは、外温４０〜１００℃で１０〜３００ｍｍＨｇの条件で行うことが好ましく、外温５０〜８０℃で２０〜２００ｍｍＨｇの条件で行うことがさらに好ましい。
【００６４】
モノマーを除去した後、得られる液をイオン交換膜電気透析に付す場合には、モノマー留去の際、水も一部留去されるので、水で希釈してからイオン交換膜電気透析に付しても良い。この場合、イオン交換膜電気透析により、目的の重合体がほとんど除去されずに残り、しかも、重合体溶液の着色が改善される。それと共に、重合のため大量に使用したラジカル重合開始剤に由来する不純物と中和により生成した塩も、併せて除去することができる。
【００６５】
次に、この製造方法２において用いるイオン交換膜電気透析の実施態様を、添付図面に従って説明する。
【００６６】
図１は、本発明の方法において、重合体の精製に用いる電気透析装置の１例の概略図であって、電槽９は、陽イオン交換膜Ｃと陰イオン交換膜Ａとが交互に並行に配列され、膜により区画された希釈室３、濃縮室４および電極室５より成立しており、電槽９の両端の電極室５には、それぞれ陽極と陰極の電極板６が設備されている。原液槽１に投入された原液（モノマー留去後に得られる液）は、ポンプＰ1により電槽９の希釈室３に送られる。ここで、着色成分等は、陽イオン交換膜Ｃまたは陰イオン交換膜Ａを通して濃縮室４へ移動する。このとき、Ｎ，Ｎ−ジアルキルアリルアミン重合体は陽イオン交換膜Ｃにより遮断されるため希釈室３に残り、着色が改善された状態で、そのまま残留する。一方、濃縮液槽２および電極室５には、濃縮液たる電解液が投入される。この濃縮液はポンプＰ2により濃縮室４へ送られる。
【００６７】
具体的には、原液、濃縮液、および電極液をそれぞれ、希釈室、濃縮室、電極室へ循環させ、電極板６に直流電圧を印加することにより、原液槽１に投入された原液からは、徐々に不純物が透析除去され、濃縮液中に透析された不純物は濃縮液槽２に濃縮される。その結果、原液槽１には精製された重合体水溶液が、濃縮液槽２には不純物が濃縮貯蔵されることになる。このとき、濃縮液槽には、中和塩またはラジカル重合開始剤由来の不純物が併せて濃縮貯蔵される。
【００６８】
かくして、着色が改善され、かつ中和塩またはラジカル重合開始剤由来の不純物が除去されたＮ，Ｎ−ジアルキルアリルアミン重合体の水溶液を得ることができる。
【００６９】
なお、この場合に用いられる陽イオン交換膜および陰イオン交換膜は一般的なイオン交換膜（例えば旭硝子（株）製のＣＭＶ，ＡＭＶ等）で良く、特殊なイオン交換膜を用いる必要はあえてない。またこれらのイオン交換膜を装着させる電気透析槽も、市販されているものでもよく、膜間隔、室数等を特別に設定してやる必要はない。
【００７０】
このようにして精製したＮ，Ｎ−ジアルキルアリルアミン重合体は、灼熱残分を５重量％以下、好ましくは２重量％以下、より好ましくは０．５重量％以下にすることができ、かつ残存モノマー量を２５０重量ｐｐｍ以下にすることができる。
【００７１】
本発明においては、比較的低重合度のＮ，Ｎ−ジアルキルアリルアミン重合体またはその付加塩が製造できる。得られる重合体の重量平均分子量は、反応条件により異なるが、遊離状態として２５０〜３０００である。なお、本明細書において、重量平均分子量は、ポリエチレンオキシドを標準としてゲルパーミエーションクロマトグラフィー（ＧＰＣ）より求めた重量平均分子量をいう。
【００７２】
本発明においては、モノマー濃度を低くし、重合温度を高くし、ラジカル重合開始剤濃度を高くすれば、低重合度の重合体が得られる。
【００７３】
また、このようにして得たＮ，Ｎ−ジアルキルアリルアミン重合体の水溶液に塩酸等の酸を加えることにより、精製されたＮ，Ｎ−ジアルキルアリルアミン重合体の付加塩の水溶液を得ることができる。また、場合によっては、得られるその水溶液を、所望により濃縮した後、例えばアセトン−イソプロパノール１：１（重量比）混合溶媒等、適当な極性溶媒に入れることにより沈殿を発生させ、析出する沈殿を濾取することにより、Ｎ，Ｎ−ジアルキルアリルアミン重合体の付加塩を、固体として取り出すことができる。
【００７４】
この製造方法１および２で得られたＮ，Ｎ−ジアルキルアリルアミン重合体またはその付加塩は、ファインケミカルズ分野における各種用途に有用であり、例えばインクジェットインク用に、耐水化剤などとして用いることができる。特に、製造方法２で得られた精製遊離型のＮ，Ｎ−ジアルキルアリルアミン重合体は、着色が少なく、かつ灼熱残分が少ない上、金属を腐食しにくいなどの特徴を有し、インクジェットインク用として好適である。
【００７５】
また該Ｎ，Ｎ−ジアルキルアリルアミン重合体またはその付加塩の中には、感温性熱可逆的な性質を示すものが見出されており、例えば、製造方法２で得られた精製遊離型のＮ，Ｎ−ジメチルアリルアミン重合体は、水との混合物が高温（４５℃以上）で濁り、低温では透明な溶液（曇点：４３．５℃、４２℃ではほぼ透明）となることが確認されている。したがって、感温性熱可逆型材料として、新規用途の開拓が可能となる。
【００７６】
本発明はまた、以下に示す重合体１をも提供するものである。
重合体１は、一般式（ＩＩ）
【００７７】
【化１１】
2005120387.tif 000007
【００７８】
（式中のＲ1およびＲ2は前記と同じである。）
で表される繰り返し単位からなり、かつポリエチレンオキシドを標準としてゲルパーミエーションクロマトグラフィー法で求めた重量平均分子量が２５０〜３０００であり、灼熱残分量が５重量％以下のＮ，Ｎ−ジアルキルアリルアミン重合体である。
【００７９】
このＮ，Ｎ−ジアルキルアリルアミン重合体としては、灼熱残分が２重量％以下、特に０．５重量％以下で、かつ残存モノマー量が２５０重量ｐｐｍ以下であるものが好適である。
【００８０】
この重合体における上記一般式（ＩＩ）で表される繰り返し単位は１種含有されていてもよいし、２種以上含有されていてもよい。
【００８１】
このような性状を有するＮ，Ｎ−ジアルキルアリルアミン重合体は、例えば前述の製造方法２によって製造することができる。
【００８２】
このＮ，Ｎ−ジアルキルアリルアミン重合体は、ファインケミカルズ分野における各種用途に有用であるが、着色が少なく、かつ無機塩が少ない上、金属に対する腐食性が小さいことなどから、特に、インクジェットインク用に、耐水化剤などとして好適に用いられる。
【００８３】
また、この重合体の中で、感温性熱可逆的性質を有するものが見出されており（例えば、Ｎ，Ｎ−ジメチルアリルアミン重合体）、感温性熱可逆型材料などの新規な機能性材料としても有望である。
【実施例】
【００８４】
次に、本発明を実施例により、さらに詳細に説明するが、本発明は、これらの例によってなんら限定されるものではない。
【００８５】
実施例１ ラジカル重合開始剤として２，２’−アゾビス（２−アミジノプロパン）二塩酸塩を用いたＮ，Ｎ−ジメチルアリルアミン塩酸塩重合体の製造
撹拌機、温度計および還流冷却器を備えた１００ｍｌの三口フラスコに、濃度６０．２１ｗｔ％のＮ，Ｎ−ジメチルアリルアミン塩酸塩水溶液５０．５０ｇ（０．２５モル）を入れ、それを６０℃に加温し、温度が一定になってから、ラジカル重合開始剤として、２，２’−アゾビス（２−アミジノプロパン）二塩酸塩４．３４ｇ（モノマーに対して６．４モル％）を添加し重合を開始した。重合を開始して、２４時間、４８時間および７２時間経過した後にも、それぞれ２．１７ｇ（モノマーに対して３．２モル％）の２，２’−アゾビス（２−アミジノプロパン）二塩酸塩を添加した。その後、重合反応をさらに２４時間続けた。
【００８６】
その後、得られた淡黄色の反応溶液を３リットルのアセトン−イソプロパノール混合溶媒（重量比１対１）中に入れ、重合体を再沈させて、ガラス濾過器に濾過し、十分に洗浄した後、６０℃で４８時間真空乾燥して重合体２２．３ｇを得た。
【００８７】
得られた重合体のＩＲスペクトル（ＫＢｒ法）を図２に示す。９２０ｃｍ-1および９９５ｃｍ-1のＣ＝Ｃ二重結合の水素由来の面外変角振動に基づく吸収が消失していることから、目的のＮ，Ｎ−ジメチルアリルアミン塩酸塩重合体であることが支持される。
【００８８】
実施例２ ラジカル重合開始剤として２，２’−アゾビス［２−（２−イミダゾリン−２−イル）プロパン］二塩酸塩を用いたＮ，Ｎ−ジメチルアリルアミン塩酸塩重合体の製造
実施例１において２，２’−アゾビス（２−アミジノプロパン）二塩酸塩の代わりに、２，２’−アゾビス［２−（２−イミダゾリン−２−イル）プロパン］二塩酸塩を同モル量を用いた以外は、実施例１と同様に操作してＮ，Ｎ−ジメチルアリルアミン塩酸塩重合体を得た。
【００８９】
実施例３ ラジカル重合開始剤として２，２’−アゾビス（２−アミジノプロパン）二塩酸塩を用いたＮ，Ｎ−ジエチルアリルアミン塩酸塩重合体の製造
実施例１において、Ｎ，Ｎ−ジメチルアリルアミン塩酸塩の代わりに、Ｎ，Ｎ−ジエチルアリルアミン塩酸塩を同モル量用いた以外は同様に操作して、Ｎ，Ｎ−ジエチルアリルアミン塩酸塩重合体を得た。
【００９０】
実施例４ ラジカル重合開始剤として過硫酸アンモニウムを用いたＮ，Ｎ−ジメチルアリルアミン塩酸塩重合体の製造
実施例１において、２，２’−アゾビス（２−アミジノプロパン）二塩酸塩の代わりに、過硫酸アンモニウムを同モル量用いた以外は、実施例１と同様に操作してＮ，Ｎ−ジメチルアリルアミン塩酸塩重合体を得た。
【００９１】
実施例５ ラジカル重合開始剤として過硫酸アンモニウムを用いたＮ，Ｎ−ジエチルアリルアミン塩酸塩重合体の製造
実施例４において、Ｎ，Ｎ−ジメチルアリルアミン塩酸塩の代わりに、Ｎ，Ｎ−ジエチルアリルアミン塩酸塩を用いた以外は、実施例４と同様に操作してＮ，Ｎ−ジエチルアリルアミン塩酸塩重合体を得た。
【００９２】
比較例１、２ ラジカル重合開始剤としてｔ−ブチルヒドロペルオキシドまたは過酸化水素を用いたＮ，Ｎ−ジメチルアリルアミン塩酸塩重合体の製造
実施例１において２，２’−アゾビス（２−アミジノプロパン）二塩酸塩の代わりに、ｔ−ブチルヒドロペルオキシド（比較例１）、または過酸化水素（比較例２）を同モル量用いた以外は、実施例１と同様に操作した。
【００９３】
［得られた重合体の重合率、重量平均分子量および着色度］
実施例１〜５、および比較例１、２で得られたＮ，Ｎ−ジメチルアリルアミ  ン塩酸塩重合体又はＮ，Ｎ−ジエチルアリルアミン塩酸塩重合体の重合率（％  ）、重量平均分子量、着色度を表１に示す。
表１の重合率のデータは、再沈法により得られた重量から求めた。
【００９４】
各塩酸塩重合体の重量平均分子量はＧＰＣ法により求めた。ＧＰＣ法のため  のカラムとしては、アサヒパック水系ゲル濾過タイプＧＳ−２２０ＨＱ（排除  限界分子量３，０００）とＧＳ−６２０ＨＱ（排除限界分子量２００万）を直  列に接続したものを用いた。また、カラムの溶出溶媒としては、濃度０．４モ  ル／リットル塩化ナトリウム水溶液を用いた。
【００９５】
なお、本明細書において、重量平均分子量は、ポリエチレンオキシドを標準  としてＧＰＣ法により求めた重量平均分子量をいう。着色度のデータは、重合  終了後の反応液を目視で観察して得た。
【００９６】
【表１】
2005120387.tif 000008
【００９７】
アゾ基を有するラジカル重合開始剤を用いた方法（実施例１〜３）では、重合  
率が高く、かつ、重合終了後の溶液の着色は、淡黄色で良好であった。それに対し、ラジカル重合開始剤としてｔ−ブチルヒドロペルオキシドまたは過酸化水素を用いた方法では、目的の重合体は得られなかった（比較例１、比較例２）。また、ラジカル重合開始剤として過硫酸アンモニウムを用いたときは（実施例４、５）、目的の重合体は得られるが、重合終了後の溶液は褐色であった。
【００９８】
［Ｎ，Ｎ−ジメチルアリルアミン塩酸塩重合体の各種溶媒に対する溶解性］
実施例１で得られたＮ，Ｎ−ジメチルアリルアミン塩酸塩重合体０．１ｇの各種溶媒（５ｍｌ）に対する溶解性（３０℃）を検討した。比較の重合体としては、モノアリルアミン塩酸塩重合体（日東紡績（株）製、ＰＡＡ・ＨＣｌ−３Ｓ，分子量約１万）を用いた。結果を表２に示す。Ｎ，Ｎ−ジメチルアリルアミン塩酸塩重合体は、モノアリルアミン塩酸塩重合体に比べ有機溶媒に溶けやすい結果となった。
【００９９】
【表２】
2005120387.tif 000009
【０１００】
実施例６ 精製されたＮ，Ｎ−ジメチルアリルアミン重合体の製造
撹拌機、温度計および還流冷却器を備えた２リットルの三口セパラブルフラスコに、Ｎ，Ｎ−ジメチルアリルアミン４２５．７５ｇ（５モル）と水６６．８０ｇを入れ、撹拌下で冷却した。内温が５℃以下になってから、濃塩酸５２０．８９ｇ（５モル）を５時間かけて滴下し、濃度６０ｗｔ％のＮ，Ｎ−ジメチルアリルアミン塩酸塩水溶液を調製した。
【０１０１】
次いで、このモノマー水溶液を６０℃に加温し、温度が一定になってから、ラジカル重合開始剤として、２，２’−アゾビス（２−アミジノプロパン）二塩酸塩８６．７８ｇ（モノマーに対して６．４モル％）を添加し、重合を開始した。重合を開始して、２４時間、４８時間および７２時間経過した後にも、それぞれ４３．３９ｇ（モノマーに対して３．２モル％）の２，２’−アゾビス（２−アミジノプロパン）二塩酸塩を添加した。その後、重合反応を２４時間続けた。
【０１０２】
重合終了後、このセパラブルフラスコ中の反応溶液を冷却し、温度を５℃に維持しながら、濃度４９．４ｗｔ％の水酸化ナトリウム水溶液４６２．３１ｇ（５．７１モル）を滴下し中和した。中和した後、この反応混合物を水で希釈し、重合体濃度を５ｗｔ％に調製し、次いで、減圧下（８０ｍｍＨｇ）、外温６０℃でモノマーのＮ，Ｎ−ジメチルアリルアミンを留去し、Ｎ，Ｎ−ジメチルアリルアミン重合体に対する量を２５０重量ｐｐｍ以下にした。
【０１０３】
得られた濃縮物を水で希釈し、Ｎ，Ｎ−ジメチルアリルアミン重合体濃度を９ｗｔ％に調製し、その２，６８０ｇ（初期電導度１０３，０００μＳ／ｃｍ）を、イオン交換膜電気透析（イオン交換膜電気透析として日本錬水（株）ＤＵ−０ｂ型を用いた）に付した。
【０１０４】
イオン交換膜としては、陽イオン交換膜として旭硝子（株）製ＣＭＶを１２枚、陰イオン交換膜として旭硝子（株）製ＡＭＶを１１枚を使用した。なお、透析条件としては、濃縮液槽には、濃度１ｗｔ％塩化ナトリウム水溶液４リットルを入れ、電極槽には、濃度１ｗｔ％の硫酸ナトリウム水溶液４リットルを入れ、原液槽には、脱モノマーした重合体水溶液を入れた。これらの液を１２５リットル／ｈｒの流量で循環させながら、電極間に１３．５ボルトの直流電圧を印加した。この条件で８時間、電導度７，２００μＳ／ｃｍになるまで、イオン交換膜電気透析をすることにより、精製されたＮ，Ｎ−ジメチルアリルアミン重合体水溶液を得た。電位差滴定によって求めた、このイオン交換膜透析での重合体回収率は９６％であった。この水溶液の一部を６５０℃で２．５時間、オーブン中で燃焼させ、灼熱残分を求めたところ、灼熱残分は、Ｎ，Ｎ−ジメチルアリルアミン重合体に対して０．１重量％を示した。ＧＰＣで求めたこの重合体の重量平均分子量は８００であった。
【０１０５】
このイオン交換膜電気透析で得られたＮ，Ｎ−ジメチルアリルアミン重合体水溶液０．５ｇを６０℃で２４時間、真空乾燥して得た、固体のＮ，Ｎ−ジメチルアリルアミン重合体のＩＲスペクトルを図３に示す。９２０ｃｍ-1および９９５ｃｍ-1のＣ＝Ｃ二重結合の水素由来の面外変角振動に基づく吸収が消失していることから、目的のＮ，Ｎ−ジメチルアリルアミン重合体であることが支持される。
【０１０６】
実施例７ 精製されたＮ，Ｎ−ジメチルアリルアミン重合体の製造
２リットルセパラブルフラスコに、Ｎ，Ｎ−ジメチルアリルアミン（５モル，４２５．７６ｇ）を入れ、撹拌しながら氷冷した。内温が５℃以下になったら、濃塩酸（５モル，５０６．４ｇ）を５時間かけフラスコ内に滴下した。滴下終了後、得られる混合物を、６０℃に加温し、その温度を維持しながら、それに、３５ｗｔ％水溶液に調製した過硫酸アンモニウム（０．８モル）を滴下し、次いで、２４時間、６０℃で重合反応を行った。
【０１０７】
重合終了後、そのセパラブルフラスコを氷冷し、４０ｗｔ％水溶液に調製した水酸化ナトリウム８．５７モル（８５５．９ｇ）を滴下した。
【０１０８】
中和完了後、反応混合物を、ポリマー濃度１０ｗｔ％まで水で希釈し、さらに減圧下（８０ｍｍＨｇ）、６０℃で、モノマーがポリマーに対し２５０重量ｐｐｍ以下になるまで、モノマーを留去して除去した。
【０１０９】
得られる混合物をポリマー濃度４ｗｔ％になるように水で希釈し、その４リットル（初期電導度７９０００μＳ／ｃｍ）を、イオン交換膜電気透析（イオン交換膜電気透析装置としては日本錬水（株）ＤＵ０ｂ型を用いた）に付した。またイオン交換膜としては、陽イオン交換膜として旭ガラス（株）製ＣＭＶを１２枚、陰イオン交換膜として旭ガラス（株）製ＡＭＶ１１枚を使用した。電極層には、１ｗｔ％硫酸ナトリウム水溶液４リットルを用いた。
【０１１０】
なお、透析条件としては、濃縮液槽には、１ｗｔ％塩化ナトリウム水溶液４リットルを入れ、原液槽には、脱モノマーした重合体水溶液を入れた。この各液を１２５リットル／ｈｒの流量で循環させながら、電極間に１３．５ボルトの直流電圧を印加した。この条件で５時間、電導度４２００μＳ／ｃｍになるまで、イオン交換膜電気透析をすることにより、精製されたＮ，Ｎ−ジメチルアリルアミン重合体水溶液を得た。ポリマーの収率（電位差滴定）は８０％であった。この水溶液の一部を５５０℃で２．５時間、オーブン中で燃焼させ灼熱残分を求めたところ、ポリマーに対し０．１２ｗｔ％を示した。ＧＰＣで求めた重量平均分子量は、６００であった。
【０１１１】
この精製Ｎ，Ｎ−ジメチルアリルアミン重合体水溶液を一部取り、減圧下に留去した後、乾燥することにより、Ｎ，Ｎ−ジメチルアリルアミン重合体を固体として得た。得られたＮ，Ｎ−ジメチルアリルアミン重合体のＩＲスペクトル（ＫＢｒ法）を図４に示す。９２０及び９９５ｃｍ-1の二重結合水素由来の面外変角振動が消失していることから、目的の重合体であることが支持される。
【０１１２】
実施例８ 精製されたＮ，Ｎ−ジメチルアリルアミン塩酸塩重合体の製造
実施例７で得られた精製Ｎ，Ｎ−ジメチルアリルアミン重合体水溶液（アミンモノマー単位で７．５ミリモル）に、アミンモノマーと同モル量の３５ｗｔ％塩酸水溶液を加えた後、得られる液を、濃縮した後、アセトン−イソプロパノール１：１（重量比）混合溶媒に入れ、析出する沈殿を濾取・乾燥することによりＮ，Ｎ−ジメチルアリルアミン塩酸塩重合体を固体として得た。得られたＮ，Ｎ−ジメチルアリルアミン塩酸塩重合体のＩＲスペクトル（ＫＢｒ法）を図５に示す。９２０及び９９５ｃｍ-1の二重結合水素由来の面外変角振動が消失していることから、目的の重合体であることが支持される。
【０１１３】
［Ｎ，Ｎ−ジメチルアリルアミン塩酸塩重合体の各種溶媒に対する溶解性］
実施例８で得られたＮ，Ｎ−ジメチルアリルアミン塩酸塩重合体０．１ｇの各種溶媒（５ｍｌ）に対する溶解性（３０℃）を検討した。比較の重合体としては、モノアリルアミン塩酸塩重合体（日東紡績（株）製、ＰＡＡ・ＨＣｌ−３Ｓ，分子量約１万）を用いた。結果を表３に示す。
【０１１４】
【表３】
2005120387.tif 000010
【０１１５】
Ｎ，Ｎ−ジメチルアリルアミン塩酸塩重合体は、モノアリルアミン塩酸塩重合体に比べ有機溶媒に溶けやすい結果となった。
【０１１６】
応用例１ アルミニウム腐食試験
実施例６において、製造・精製したＮ，Ｎ−ジメチルアリルアミン重合体を酢酸水溶液で中和してｐＨ７に調整して精製したＮ，Ｎ−ジメチルアリルアミン重合体水溶液（モノマー単位で０．０２モル／リットル）を得て、その水溶液にアルミニウム薄片を入れ、６０℃で放置しアルミニウム表面に腐食が始まる日（腐食日）を調べた。その結果、腐食日は、１３日であった。一方、比較として、実施例６に記載したもので中和及びイオン交換膜電気透析をしないで得た重合体の水溶液をｐＨ７に調整した粗製のＮ，Ｎ−ジメチルアリルアミン重合体水溶液を得て、その腐食日を同様にして調べたところ、４日であった。イオン交換膜電気透析をして精製したものは、金属の腐食に強いことが判明した。
【０１１７】
応用例２ 感温性データ
実施例６において得た精製Ｎ，Ｎ−ジメチルアリルアミン重合体水溶液を室温で濃度５重量％に調整し、それを１分間に１℃ずつ高くしていったところ、４２℃までは透過率がほぼ１００％（波長５００ｎｍで測定）であったものが、４５℃以上では透過率がほぼ０％となった。曇点は４３．５℃であった。
【０１１８】
同様に、５０℃にしておいた精製Ｎ，Ｎ−ジメチルアリルアミン重合体と水との混合物からなるエマルジョンを１分間に１℃ずつ低くしていったところ、曇点は４３．５℃であり、それを過ぎると低温では溶液となった。
【０１１９】
本発明の方法で製造・精製したＮ，Ｎ−ジメチルアリルアミン重合体と水との混合物は、高温で濁り、かつ、低温で溶液となる感温性熱可逆型材料となることが判明した。
【０１２０】
図６に、精製Ｎ，Ｎ−ジメチルアリルアミン重合体と水との混合物を加温していく場合の温度と透過率との関係をグラフに示す。
【０１２１】
応用例３
組成１：インクセット１の調製
〈イエロー〉
実施例６で得た精製Ｎ，Ｎ−ジメチルアリルアミン重合体２重量％（固形分）、Ｃ．Ｉ．ダイレクトイエロー８６ ２重量％、グリセリン１０重量％、ジエチレングリコール１０重量％、２−ピロリドン５重量％、サーフィノール４６５ １重量％及び残部水を含有するイエローインクを調製した。
〈マゼンタ〉
実施例６で得た精製Ｎ，Ｎ−ジメチルアリルアミン重合体３重量％（固形分）、Ｃ．Ｉ．アシッドレッド２８９ ２．５重量％、グリセリン１５重量％、トリエチレングリコール１５重量％、サーフィノール４６５ １重量％、及び残部水を含有するマゼンタインクを調製した。
〈シアン〉
実施例６で得た精製Ｎ，Ｎ−ジメチルアリルアミン重合体２重量％（固形分）、Ｃ．Ｉ．ダイレクトブルー８６ ３重量％、チオグリコール１０重量％、エチレングリコール１５重量％、サーフィノール４６５ １重量％及び残部水を含有するシアンインクを調製した。
〈ブラック〉
実施例６で得た精製Ｎ，Ｎ−ジメチルアリルアミン重合体２重量％（固形分）、Ｃ．Ｉ．フードブラック２ ３重量％、グリセリン１０重量％、ジエチレングリコール１５重量％、サーフィノール４６５ １重量％、及び残部水を含有するブラックインクを調製した。
これら４種のインクを合わせてインクセット１とする。
【０１２２】
比較組成１：カラーインクセット２の調製
Ｎ，Ｎ−ジメチルアリルアミン重合体を用いなかったこと以外は、組成１と同様にして、イエローインク２、マゼンタインク２、シアンインク２及びブラックインク２を得た。これら４種のインクを合わせてインクセット２とする。
【０１２３】
比較組成２：Ｎ，Ｎ−ジメチルアリルアミン重合体の合成及びカラーインクセット３の調製
まず、特開昭６０−１０８４０５号公報に記載されている方法に従い、モノアリルアミンの塩酸塩をアゾ系ラジカル開始剤を用いて重合し、得られたポリアリルアミンにギ酸とホルムアルデヒドを反応させてＮ，Ｎ−ジメチルアリルアミン重合体を合成した。
【０１２４】
このＮ，Ｎ−ジメチルアリルアミン重合体を用い、組成１と同様にして、イエローインク３、マゼンタインク３、シアンインク３およびブラックインク３を得た。これら４種のインクを合わせてインクセット３とする。このインクセットは、この合成方法で得たＮ，Ｎ−ジメチルアリルアミン重合体に残存するホルムアルデヒドの臭気が強く、人体や環境への悪影響が懸念された。
【０１２５】
インク組成物の性能評価試験
上記で調製したインク組成物を以下の方法で評価した。
なお、プリンタとして、インクジェット記録方式プリンタ（セイコーエプソン株式会社製；カラープリンタＭＪ−５０００Ｃ）を用いた。また、インクは、５μｍフィルターで濾過してから評価に用いた。
【０１２６】
評価試験１：耐水性
記録媒体としてＡ４サイズの普通紙（商品名：ゼロックス−Ｐ、富士ゼロックス株式会社製）上に３．５ｃｍ（非記録部分）おきに１．５ｃｍ幅のブラック、イエロー、マゼンタ、シアン、レッド、グリーンおよびブルーのフルベタ印刷を行なった。記録物を１時間自然放置した後に、水５００ｍｌに１時間浸漬した。浸漬後、２４時間自然乾燥し、非記録部のインク移り濃度および記録部のインク残りを目視で評価した。その結果を次の基準で評価した。
【０１２７】
評価Ａ：非記録部は全く着色していない。記録部にも変化はない。
評価Ｂ：非記録部がわずかに着色しているインクがある。
評価ＮＧ：非記録部にインクの付着が目立つ。記録部に濃度低下がある。
【０１２８】
評価試験２：耐光性
評価試験１と同様の記録媒体とプリンタを用い、組成１、比較組成１、２で調製したブラックインクとカラーインクセットを各々組み合わせてフルカラー画像を印刷した。印刷物をＪＩＳ０８４１の日光試験の昼夜法にて耐光性を評価した。その結果を次の基準で評価した。
【０１２９】
評価ＡＡ：ブルースケールを基準として、カチオン性水溶性樹脂を添加しないインクに対して等級変化が全くない。
評価Ａ：等級変化が１級未満である。
評価Ｂ：等級変化が１あるいは２級である。
評価ＮＧ：等級変化が２級を超える。
【０１３０】
評価試験３：環境安定性
インクを封入した容器を、６０℃で１日放置、その後−３０℃で１日放置を繰り返すサイクルに１０回曝露した。その後、析出物の発生、インクの変色の発生を目視で観察した。その結果を次の基準で評価した。
【０１３１】
評価Ａ：変化なし。
評価Ｂ：析出物または変色が観察された。
評価ＮＧ：顕著な析出物または変色が観察された。
以上の結果を表４に示す。
【０１３２】
【表４】
2005120387.tif 000011
【産業上の利用可能性】
【０１３３】
ファインケミカルズ分野における各種用途に有用で、特にインクジェットインク用の耐水化剤などとして有用な、Ｎ，Ｎ−ジアルキルアリルアミン重合体またはその付加塩を、収率よく、工業的に有利に製造することができる。
【図面の簡単な説明】
【０１３４】
【図１】本発明の精製方法に用いる電気透析装置の１例の概略図である。
【図２】実施例１で得たＮ，Ｎ−ジメチルアリルアミン塩酸塩重合体のＩＲスペクトル図である。
【図３】実施例６で得たＮ，Ｎ−ジメチルアリルアミン重合体のＩＲスペクトル図である。
【図４】実施例７で得たＮ，Ｎ−ジメチルアリルアミン重合体のＩＲスペクトル図である。
【図５】実施例８で得たＮ，Ｎ−ジメチルアリルアミン塩酸塩重合体のＩＲスペクトルである。
【図６】応用例２において、Ｎ，Ｎ−ジメチルアリルアミン重合体と水との混合物の加温過程における温度と透過率との関係を示すグラフである。
【符号の説明】
【０１３５】
図１における符号１は原液槽、２は濃縮液槽、３は希釈室、４は濃縮室、５は電極室、６は電極板、７は原液経路、８は濃縮液経路、９は電槽、Ｐ1およびＰ2は、それぞれポンプ、Ａは陰イオン交換膜、Ｃは陽イオン交換膜である。
【図１】
2005120387.tif 000017
【図２】
2005120387.tif 000018
【図３】
2005120387.tif 000019
【図４】
2005120387.tif 000020
【図５】
2005120387.tif 000021
【図６】
2005120387.tif 000022